(57)【要約】【課題】肌沿い性に優れたスキンケアフィルムを提供する。【解決手段】密度１．３〜１．９ｇ／ｃｍ3、厚み５〜５０μｍ、引張弾性率２００〜６００ＭＰａ及び引張伸び６０〜１５０％を満たすフィルムを有する、スキンケアフィルム。【選択図】なし【特許請求の範囲】
【請求項１】
密度１．３〜１．９ｇ／ｃｍ3、厚み５〜５０μｍ、引張弾性率２００〜６００ＭＰａ及び引張伸び６０〜１５０％を満たすフィルムを有する、スキンケアフィルム。
【請求項２】
前記フィルムの表面に接する軟膏剤をさらに有する、請求項１に記載のスキンケアフィルム。
【請求項３】
前記フィルムの２０℃におけるＺｉｓｍａｎプロットにより求めた臨界表面張力が３５〜５０ｍＮ／ｍである、請求項１又は２に記載のスキンケアフィルム。
【請求項４】
前記フィルムの主成分が塩化ビニリデン共重合体である、請求項１〜３のいずれか一項に記載のスキンケアフィルム。
【請求項５】
前記フィルムが、質量平均分子量７万〜１４万及び塩化ビニリデン単量体単位７５〜９６質量％を満たす塩化ビニリデン共重合体１００質量部と、脂肪酸エステル類とエポキシ化化合物との混合物１〜１０質量部と、を含む、請求項１〜４のいずれか一項に記載のスキンケアフィルム。
【請求項６】
前記軟膏剤がパラフィンワックス及び流動パラフィンの少なくとも一方を含む、請求項２〜５のいずれか一項に記載のスキンケアフィルム。
【発明の詳細な説明】
【技術分野】
【０００１】
本発明はスキンケアフィルムに関する。
【背景技術】
【０００２】
従来から、軟膏剤をフィルムに担持したスキンケアフィルムが医療用途に広く用いられている。上記フィルムにあらかじめ軟膏剤を塗布して皮膚へ貼りつけることにより、素手で塗布する際の不衛生性の改善や、投与量の管理、衣服や他部位への転着の防止を図ることができる。一方、上記スキンケアフィルムは、皮膚への貼付け時の違和感や、また軟膏剤の移行による機械強度の低下といった問題をかかえている。
【０００３】
このような問題を解決するため、特許文献１〜２では、関節などの屈曲部で伸びることにより、屈曲部を曲げ伸ばしした際に生じうる突っ張り感が低減されたフィルムを用いたスキンケアフィルムが提案されている。
【先行技術文献】
【特許文献】
【０００４】
【特許文献１】特許第４６１６５４２号公報
【特許文献２】特許第３４０００２６号公報
【発明の概要】
【発明が解決しようとする課題】
【０００５】
しかしながら、特許文献１〜２に記載の技術では、皮膚へ貼り付けた際に肌に沿ってなじみ、違和感なく貼付けられるフィルムを得ることはできない。
【０００６】
本発明は、上記の従来技術が有する課題に鑑みてなされたものであり、肌沿い性に優れたスキンケアフィルムを提供することを目的とする。
【課題を解決するための手段】
【０００７】
本発明者らは上記課題を解決するため鋭意検討を重ね、本発明を完成させるに至った。すなわち本発明は、次のとおりである。
［１］
密度１．３〜１．９ｇ／ｃｍ3、厚み５〜５０μｍ、引張弾性率２００〜６００ＭＰａ及び引張伸び６０〜１５０％を満たすフィルムを有する、スキンケアフィルム。
［２］
前記フィルムの表面に接する軟膏剤をさらに有する、［１］に記載のスキンケアフィルム。
［３］
前記フィルムの２０℃におけるＺｉｓｍａｎプロットにより求めた臨界表面張力が３５〜５０ｍＮ／ｍである、［１］又は［２］に記載のスキンケアフィルム。
［４］
前記フィルムの主成分が塩化ビニリデン共重合体である、［１］〜［３］のいずれかに記載のスキンケアフィルム。
［５］
前記フィルムが、質量平均分子量７万〜１４万及び塩化ビニリデン単量体単位７５〜９６質量％を満たす塩化ビニリデン共重合体１００質量部と、脂肪酸エステル類とエポキシ化化合物との混合物１〜１０質量部と、を含む、［１］〜［４］のいずれかに記載のスキンケアフィルム。
［６］
前記軟膏剤がパラフィンワックス及び流動パラフィンの少なくとも一方を含む、［２］〜［５］のいずれかに記載のスキンケアフィルム。
【発明の効果】
【０００８】
本発明によれば、皮膚へ貼り付けた際に肌へ沿ってなじみ違和感なく貼付けられる肌沿い性に優れたスキンケアフィルムを提供することができる。
【発明を実施するための形態】
【０００９】
以下、本発明を実施するための形態（以下、「本実施形態」と略記する。）について詳細に説明する。なお、本発明は、以下の実施の形態に限定されるものではなく、その要旨の範囲内で種々変形して実施することができる。
【００１０】
本実施形態のスキンケアフィルムは、密度１．３〜１．９ｇ／ｃｍ3、厚み５〜５０μｍ、引張弾性率２００〜６００ＭＰａ及び引張伸び６０〜１５０％を満たすフィルムを有する。このように構成されているため、本実施形態のスキンケアフィルムは皮膚へ貼り付けた際に肌へ沿ってなじみ、違和感なく貼付けられる。すなわち、本実施形態のスキンケアフィルムは優れた肌沿い性を発揮することができる。
【００１１】
本実施形態におけるフィルムは、密度１．３〜１．９ｇ／ｃｍ3、厚み５〜５０μｍ、引張弾性率２００〜６００ＭＰａ及び引張伸び６０〜１５０％を満たす。この範囲とすることで、貼り付けた際に肌へ沿ってなじみ、破けるなどの心配もなく、腰があって取扱い性がよく、また多少の実用変形にも耐えることができる。上記のような効果を一層高める観点から、好ましい範囲としては、密度１．５〜１．８ｇ／ｃｍ3、厚み１０〜２０μｍ、引張弾性率４００〜６００ＭＰａ、引張伸び１００〜１４０％である。なお、上記密度、厚み、引張弾性率及び引張伸びについては、後述する実施例に記載の方法で求めることができる。また、本実施形態におけるフィルムは、当該フィルムを構成する重合体の構成成分や重合度等を適宜調整することで、本実施形態の所望の物性（密度、引張弾性率、引張伸び）に制御することができる。
【００１２】
本実施形態におけるフィルムは上述した条件を満たす限り、材質や形状等は特に限定されない。例えば、本実施形態におけるフィルムに対して、コロナ処理やプラズマ処理などの表面処理や穿孔加工、印刷加工、粘着剤の塗工などを施してもよい。また、上述した条件の範囲で複数のフィルムや不織布を含む多層で構成されていてもよい。
【００１３】
本実施形態のスキンケアフィルムは、上記フィルムの表面に接する軟膏剤をさらに有するものとすることができる。本明細書において、「軟膏剤」とは、室温下で流動しないものの展延性を有する半固形状の物質であって、凝固点を持たない又は凝固点が−１０℃以下のものを示す。上記軟膏剤としては、以下に限定されないが、例えば、油脂性軟膏剤、水溶性軟膏剤、乳剤性軟膏剤などが挙げられる。上記油脂性軟膏剤としては、以下に限定されないが、例えば、ワセリン、プラスチベース、単軟膏、亜鉛華軟膏が挙げられる。上記水溶性軟膏剤としては、以下に限定されないが、例えば、マクロゴール軟膏が挙げられる。上記乳剤性軟膏剤としては、以下に限定されないが、例えば、ハイドロゲル軟膏が挙げられる。
【００１４】
本実施形態において、軟膏剤は、精製したり、異種の軟膏剤を組み合わせたり、さらに粘着剤や各種添加剤、また薬理活性成分などを加えたりしてもよい。添加剤としては、以下に限定されないが、例えば、安定剤、界面活性剤、抗酸化剤、防腐剤、ｐＨ調整剤、香料などである。薬理活性成分としては、以下に限定されないが、例えば、殺菌消毒剤やビタミン剤、消炎鎮痛剤、抗ウイルス剤、抗生物質製剤などが挙げられる。
【００１５】
本実施形態における軟膏剤はパラフィンワックス及び流動パラフィンの少なくとも一方を含むことが好ましく、ワセリン、プラスチベースを含むことがより好ましい。上記のほか、本実施形態における軟膏剤としては、以下に限定されないが、例えば、ミネラルオイル、医療用パラフィン、ベビーオイル等も挙げられる。
【００１６】
また、本実施形態において、軟膏剤が転着しないよう必要に応じて、剥離材を設けたり、軟膏剤を内側にしてスキンケアフィルムを２つ折りにして周囲を封止するなどの形状にしてもよい。上記剥離材は、以下に限定されないが、例えば、シリコーン樹脂やフッ素樹脂で離型処理されたフィルムや紙、不織布、織物、編物などを用いることができる。上記剥離材の好ましい厚みの範囲は１０〜１０００μｍである。
【００１７】
本実施形態における軟膏剤は目付１〜１００ｇ／ｃｍ2で基材に塗布することが好ましい。上記目付けを１ｇ／ｃｍ2以上とする場合、軟膏剤をより均一に塗布することができる傾向にあり、上記目付けを１００ｇ／ｃｍ2以下とする場合、スキンケアフィルム貼り付けの際の肌への過度なべたつき感を効果的に低減させることができる傾向にある。なお、上記目付けはスキンケアフィルムを１０ｃｍ角に切り出して重量を測定し、フィルムのみの重量を減じてから面積で割り返すことによりにより求めることができる。
【００１８】
本実施形態において、上記塗布の方法としては、以下に限定されないが、例えば、ホットメルト塗工機やダイコーター、バーコーター、ロールコーターなどの塗工機を用いることができる。また軟膏剤の塗布パターンとしては、以下に限定されないが、線状、ドット状、スパイラル状、市松状などの塗布パターンを採用することができる。
【００１９】
密度１．３〜１．９ｇ／ｃｍ3、厚み５〜５０μｍ、引張弾性率２００〜６００ＭＰａ及び引張伸び６０〜１５０％を満たすフィルムであれば、本実施形態のスキンケアフィルムとして好適に用いられるが、さらに２０℃におけるＺｉｓｍａｎプロットにより求めた臨界表面張力が３５〜５０ｍＮ／ｍであるフィルムを本実施形態のスキンケアフィルムとして用いることがより好ましい。すなわち、本実施形態におけるフィルムの２０℃におけるＺｉｓｍａｎプロットにより求めた臨界表面張力が３５〜５０ｍＮ／ｍであることが好ましい。臨界表面張力が上記範囲にある場合、軟膏剤がフィルム表面になじみやすく、経時でも軟膏剤がフィルム表面に留まりやすい傾向にある。さらに好ましくは３８〜４２ｍＮ／ｍの範囲であり、当該範囲にある場合、塗工の均一性をより良好に維持しやすくなる傾向にある。
【００２０】
本実施形態におけるフィルムとしては、以下に限定されないが、例えば、ポリ塩化ビニリデンやポリエチレン、ポリプロピレンなどのポリオレフィン類、ポリエチレンテレフタレートなどのポリエステル類、エチレン／ビニルアルコール共重合体、エチレン／酢酸ビニル共重合体、ポリアミド、ポリウレタン等をその材料として適用することができる。これらは単独で又は適宜組み合わせて用いることができる。上記した中でも塩化ビニリデン共重合体を主成分とするフィルムを特に好適に用いることができる。すなわち、本実施形態におけるフィルムの主成分が塩化ビニリデン共重合体であることが好ましい。塩化ビニリデン共重合体を主成分とするフィルムは軟膏剤が含浸しにくいため、より良好な機械強度を維持できる傾向にある。なお、本明細書における「主成分」とは、典型的には５０質量％以上を意味する。
【００２１】
上記塩化ビニリデン共重合体としては、質量平均分子量が７万〜１４万であり、かつ塩化ビニリデン単量体単位が７５〜９６質量％であることが好ましい。質量平均分子量がこの範囲の場合、フィルムが延伸性を保ってクラックのないフィルムが作りやすくなる。また塩化ビニリデン単量体単位がこの範囲の場合、フィルムの結晶性がよく、成型後の融着が妨げられやすくなり、取扱い性が向上する。なお、質量平均分子量は後述する実施例に記載の方法により求めることができる。
【００２２】
また、上記塩化ビニリデン共重合体１００質量部に対して、脂肪酸エステル類とエポキシ化化合物の混合物を合計１〜１０質量部添加することは、より好ましい。脂肪酸エステル類は樹脂を可塑化して押出性を改善する効果がある。ポリ塩化ビニリデン共重合体を含む組成物と相分離を起こさない相溶性のある脂肪酸エステル類としては、以下に限定されないが、例えば、ジブチルセバケート、アセチルトリブチルシトレート、グリセリンジアセトモノラウレート、などが挙げられる。
【００２３】
すなわち、上述した観点から、本実施形態におけるフィルムが、質量平均分子量７万〜１４万及び塩化ビニリデン単量体単位７５〜９６質量％を満たす塩化ビニリデン共重合体１００質量部と、脂肪酸エステル類とエポキシ化化合物との混合物１〜１０質量部と、を含むことが好ましい。
【００２４】
上記エポキシ化化合物は、塩化ビニリデン共重合体が押出中に熱劣化して発生する塩酸により黄変するのを防ぐ効果がある。上記エポキシ化化合物としては、以下に限定されないが、例えば、エポキシ化大豆油、エポキシ化亜麻仁油、ビスフェノールＡジグリシジルエーテル、エポキシ化ステアリン酸オクチル、エポキシ化パーム油などを用いることができる。
【００２５】
さらに本実施形態のスキンケアフィルムの形態としては、特に限定されず、ロール状に巻いて化粧箱に収納した形態や、一定のサイズに切りだし包装した枚葉の形態としてもよい。さらに、必要に応じてγ線や電子線、エチレンオキサイドガスなどの滅菌処理を行ってもよい。
【００２６】
本実施形態に係るスキンケアフィルムの製造方法としては、特に限定されないが、例えば、インフレーション法により得られたフィルムに、ホットメルト塗工機でワセリンを目付３０ｇ／ｃｍ2で塗布し、得られたスキンケアフィルムを１００ｍｍの幅にスリットし、さらにそれを直径３０ｍｍの小径紙管に巻き返したのちに、化粧箱へ収納する方法を挙げることができる。
【実施例】
【００２７】
次に、実施例及び比較例を挙げて本実施の形態をより具体的に説明するが、本実施の形態はその要旨を超えない限り、以下の実施例に限定されるものではない。
【００２８】
フィルムの密度、厚み、引張弾性率、引張伸び、フィルムの構成成分として塩化ビニリデン共重合体が含まれる場合における塩化ビニリデン共重合体中の塩化ビニリデン単量体単位の割合、質量平均分子量、製造したスキンケアフィルムの肌沿い性、軟膏剤の移行性は以下の方法で測定した。軟膏剤が塗布されている場合は、軟膏剤が溶解する溶媒を用いてこれを取り除き評価した。
【００２９】
（１）密度
ＪＩＳＫ７１１２プラスチック、非発泡プラスチックの密度および比重の測定方法に基づき、Ａ法水中置換法を用いて測定した。
【００３０】
（２）厚み
ＪＩＳＫ７１３０プラスチックフィルムおよびシート厚さ測定方法に基づき、試料の質量法による厚さの試験方法Ｂ１法を用いて測定した。
【００３１】
（３）引張弾性率
ＡＳＴＭ−Ｄ８８２に従って測定した。すなわち、各例のスキンケアフィルムをＭＤ、ＴＤ方向に沿うように、それぞれ幅１０ｍｍ、長さ１００ｍｍに切り出してサンプルとし、５ｍｍ／分の引張速度にて測定を行った。得られた応力−歪のグラフに接線を引き、２％伸長時の応力値をサンプルの厚みに換算した値を算出し、５回の測定の平均値を測定値とし、ＭＤ方向とＴＤ方向の平均値を引張弾性率の値とした。測定装置には、商品名「ＡＵＴＯＧＲＡＰＨ  ＡＧ−ＩＳ」（島津製作所社製）を用いた。
【００３２】
（４）引張伸び
ＡＳＴＭ−Ｄ８８２に従って測定した。すなわち、スキンケアフィルムをＭＤ、ＴＤ方向に沿うように、それぞれ幅１０ｍｍ、長さ１００ｍｍに切り出してサンプルとし、３００ｍｍ／分の引張速度にて測定を行い破断した際の伸びについて、５回の測定の平均値を測定値とし、ＭＤ方向とＴＤ方向の平均値を引張伸びの値とした。測定には、商品名「ＡＵＴＯＧＲＡＰＨ  ＡＧ−ＩＳ」（島津製作所社製）を用いた。
【００３３】
（５）塩化ビニリデン共重合体中の塩化ビニリデン単量体単位の割合
高分解のプロトン核磁気共鳴測定装置（1Ｈ−ＮＭＲ：日本電子製α−４００）を用いて測定した。この際、塩化ビニリデン共重合体以外の成分が含まれていた場合はあらかじめ取り除いてから測定を行うこととした。例えば、脂肪酸エステル類やエポキシ化合物の場合は次のようにして測定サンプルを得た。
【００３４】
塩化ビニリデン共重合体を主成分とするフィルム１ｇをテトラヒドロフラン２０ｍｌメタノール８０ｍｌで再沈させて測定サンプルを得た。この測定サンプルを重水素化テトラヒドロフランに５％溶解した溶液を、測定温度約２７℃の条件下、４００ＭＨｚのＨ−ＮＭＲで測定した。塩化ビニリデン単量体単位はスペクトル中のテトラメチルシランを基準とした特有の化学シフトを用いて計算することとした。
【００３５】
例えば、塩化ビニリデン樹脂との共重合体樹脂が塩化ビニルの場合には、３．５０〜４．２０ｐｐｍ、２．８０〜３．５０ｐｐｍ、２．００〜２．８０ｐｐｍの間のピークから溶媒由来のピークを差し引いて求めた積分値、各々（Ａ）、（Ｂ）、（Ｃ）として、下記計算式にて求めた。
ＶＤＣ含有量（質量％）＝｛９７．０×（（Ａ）＋（Ｂ）／２）×１００｝／｛９７．０×（（Ａ）＋（Ｂ）／２）＋６２．５×（（Ｃ）＋（Ｂ）／２）｝
【００３６】
また、共重合体樹脂が塩化ビニル以外の場合も、これに準じて特有の化学シフトの積分値から計算して求めた。
【００３７】
（６）質量平均分子量
ゲルパーミエーションクロマトグラフ（ＧＰＣ）法を使用して測定した。具体的に説明すると、塩化ビニリデン共重合体を主成分とするフィルムをテトラヒドロフランに０．０５質量％溶解し、分子量既知の単分散ポリスチレンを標準物質として測定することとした。測定装置としては東ソー（株）製８０００シリーズ＜商品名＞を使用した。カラムは東ソー（株）製ＧＭＨ６（３／８インチ×６０ｃｍ）を直列に２本使用し、展開溶媒はテトラヒドロフランを用いた。
【００３８】
（７）肌沿い性
４０ｍｍ角にスキンケアフィルムをサンプリングし、２０代〜４０代の男性１０人女性１０人の前腕部へ貼り付けて肌沿い性を官能評価で判定した。違和感なしと判断した人数で次のように判定した。なお、突っ張り感や異物感などを感じることを上記の「違和感」に当たるものとして評価した。
○：１６人以上が違和感なし
△：１０人〜１５人が違和感なし
×：９人以下が違和感なし
【００３９】
（８）軟膏剤移行性
ワセリン塗布前のフィルムと、３０ｇ／ｃｍ2の目付でワセリンをフィルムに塗布し、室温２３℃±１℃、湿度５０％±２％の条件で１週間エージングした後のフィルムの引張強度の変化量によって評価した。
【００４０】
引張強度の測定は、ＡＳＴＭ−Ｄ８８２に従った。サンプルフィルムは、スキンケアフィルムをＭＤ、ＴＤ方向に沿うように、それぞれ幅１０ｍｍ、長さ１００ｍｍに切り出したものを使用した。引張速度は３００ｍｍ／分で、５回の測定の平均値を測定値とし、ＭＤ方向とＴＤ方向の平均値を引張強度の値とした。測定には、商品名「ＡＵＴＯＧＲＡＰＨ  ＡＧ−ＩＳ」（島津製作所社製）を用いた。得られた結果を以下の基準により評価した。
○：引張強度の変化が５％未満
△：引張強度の変化が５％以上２０％未満
×：引張強度の変化が２０％以上
【００４１】
（９）臨界表面張力
Ｚｉｓｍａｎプロットに用いられる既知の表面張力を持つ液体に対する接触角を測定し、ｘ軸に表面張力、ｙ軸に接触角のｃｏｓθをプロットした。上記プロットに基づいて得られた直線をｃｏｓθ＝１まで外挿したときの値を臨界表面張力とした。既知の表面張力を持つ液体としては、ｎ−アルカン類のヘプタン、デカン、アルコール類のエタノール、エチレングリコール、アルキルハライド類の１−クロロヘキサン、１−クロロオクタンを用いた。測定は、接触角計ＤＭ−５０１（協和界面科学株式会社）を用いた。
【００４２】
［実施例１］
塩化ビニリデン−塩化ビニル共重合体（塩化ビニリデン単量体単位含有量／塩化ビニル単量体単位含有量＝８０質量％／２０質量％、質量平均分子量１２万、表１中では「ＰＶＤＣ」と表記）１００質量部に対し、脂肪酸エステル類としてジブチルセバケートを３質量部、アセチルトリブチルシトレートを４質量部、エポキシ化化合物としてエポキシ化大豆油を２質量部、添加してヘンシェルミキサーで５分混合した。得られた混合物を溶融押出機で管状に押出し、約１０℃の冷水槽で過冷却後、３５℃の水中に通し、延伸温度３０℃、長手（ＭＤ）方向に３．０倍、幅（ＴＤ）方向に４．０倍のインフレーション２軸延伸を行って得た管状フィルムをピンチロールで折りたたみ、厚み４０μｍの平坦長尺状のスキンケアフィルム用フィルムを作製した。フィルム物性の評価結果を表１に示す。
【００４３】
［実施例２］
塩化ビニリデン−塩化ビニル共重合体（塩化ビニリデン含有量／塩化ビニル含有量＝９０質量％／１０質量％、質量平均分子量７万）１００質量部に対し、アセチルトリブチルシトレートを２．５質量部、エポキシ化大豆油を０．５質量部、添加して同様に混合した。得られた混合物を実施例１と同様の方法で延伸して巻き取り、厚み２０μｍの平坦長尺状のダブルプライフィルム原反を作製した。その後スリッターを用いてシングルフィルムに剥離させ１０μｍのフィルムとした。得られた結果を表１に示す。
【００４４】
［実施例３］
ポリエチレン（低密度ポリエチレン、密度０．９ｇ／ｃｍ3、表１中では「ＰＥ」と表記）に炭酸カルシウム（平均粒径０．２μｍ）を４０質量％添加して混合し、溶融押出機で筒状に押出してバブルを形成して巻き取り、厚み２０μｍのフィルムを作製した。得られた結果を表１に示す。
【００４５】
［実施例４］
実施例１と同様の方法で得たフィルムにワセリン（イワキ製白色ワセリンノースホワイト）を、ホットメルト塗工機を用いて目付３０ｇ／ｃｍ2に塗布した。得られた結果を表１に示す。
【００４６】
［実施例５］
実施例１と同様の方法で得たフィルムにプラスチベース（大正富山医薬品製プラスチベース）を、ホットメルト塗工機を用いて目付５０ｇ／ｃｍ2に塗布した。得られた結果を表１に示す。
【００４７】
［実施例６］
実施例１と同様の方法で得たフィルムにラノリン（クローダ製ラノリン）を、ホットメルト塗工機を用いて目付３ｇ／ｃｍ2に塗布した。得られた結果を表１に示す。
【００４８】
［実施例７］
実施例１と同様の方法で得たフィルムにマクロゴール軟膏（司生堂製薬製マクロゴール軟膏）を、ホットメルト塗工機を用いて目付８０ｇ／ｃｍ2に塗布した。得られた結果を表１に示す。
【００４９】
［実施例８］
実施例２と同様の方法で得たフィルムにワセリン（イワキ製白色ワセリンノースホワイト）を、ホットメルト塗工機を用いて目付３０ｇ／ｃｍ2に塗布した。得られた結果を表１に示す。
【００５０】
［実施例９］
実施例３と同様の方法で得たフィルムにワセリン（イワキ製白色ワセリンノースホワイト）を、ホットメルト塗工機を用いて目付３０ｇ／ｃｍ2に塗布した。得られた結果を表１に示す。
【００５１】
［比較例１］
ポリエチレン（直鎖状低密度ポリエチレン、密度０．９ｇ／ｃｍ3）を、溶融押出機で筒状に押出してバブルを形成して巻き取り、厚み１０μｍのフィルムを作製した。得られた結果を表１に示す。
【００５２】
［比較例２］
ポリテトラフルオロエチレン（表１中では「ＰＴＦＥ」と表記、ＰＴＦＥファインパウダー）をペースト押出して圧延、焼成し、厚み５０μｍのフィルムを得た。
【００５３】
［比較例３］
実施例１と同様の方法で厚み３μｍのフィルムを得た。得られた結果を表１に示す。
【００５４】
［比較例４］
実施例１と同様の方法で厚み７０μｍのフィルムを得た。得られた結果を表１に示す。
【００５５】
［比較例５］
６ナイロン（表１中では「Ｎｙ」と表記）を溶融押出機で押出し、２軸延伸して厚み２５μｍのフィルムを得た。得られた結果を表１に示す。
【００５６】
［比較例６］
インフレーションは行わない以外は実施例１と同様にしてフィルムを採取した。得られた結果を表１に示す。
【００５７】
【表１】
2015113330.tif 000002
【産業上の利用可能性】
【００５８】
本発明は、皮膚へ貼り付けた際に肌へ沿ってなじむ肌沿い性に優れるスキンケアフィルムを提供できるものであり、さらには軟膏剤が移行せずに機械強度を維持するスキンケアフィルムを提供できる。特に皮膚の肌沿い性について厳しい水準の性能が要求される用途において有用である。